(57)【特許請求の範囲】
【請求項１】
（Ａ）ＪＩＳ  Ｋ６９３３に従い、９６％硫酸中濃度１％、温度２３℃で測定した粘度数７０〜１４０ｍｌ／ｇのポリアミド樹脂１００重量部に対して
（Ｂ）トリアジン系難燃剤０．５〜３５重量部及び
（Ｃ）表面処理されてない又は酸化合物で表面処理されたガラス系充填材１０〜６０重量部
からなり、該ガラス系充填材が数平均繊維長２０〜７０μｍで分散し、かつ、次の諸性質を備えることを特徴とするブレーカー用ポリアミド樹脂組成物。
ａ）ＵＬ ９４に従い、２０ｍｍ垂直燃焼試験を行うとき、難燃性がＶ−２以上である
ｂ）ＩＥＣ ６０６９５−２−１２に従い、９６０℃のグローワイヤー燃焼性試験（１．６ｍｍ厚み）を行うとき、燃焼性（ＧＷＦＩ）が合格基準を満足する
ｃ）ＩＥＣ ６０１１２に従い、耐トラッキング試験（３ｍｍ厚み）を行うとき、比較トラッキング指数（ＣＴＩ）が５００Ｖ以上である
【請求項２】
ビスアミド系又はカルボン酸アマイド系ワックスをポリアミド樹脂１００重量部に対して、０．０１〜０．５重量部配合してなる請求項１に記載のブレーカー用ポリアミド樹脂組成物。
【請求項３】
請求項１又は２に記載の組成物からなるブレーカー用ポリアミド樹脂成形品。
【発明の詳細な説明】
【技術分野】
【０００１】
本発明は、難燃性、グローワイヤー特性、トラッキング特性に優れ、電気配線に組み込まれる安全ブレーカーや漏電遮断機用途に適したポリアミド樹脂組成物に関するものである。
【背景技術】
【０００２】
安全ブレーカー、アンペアブレーカー、漏電遮断器：ＥＬＢ（Ｅａｒｔｈ  Ｌｅａｋａｇｅ  ｃｉｒｃｕｉｔ  Ｂｒｅａｋｅｒ）、配線用遮断機：ＭＣＢ（Ｍｉｎｉａｔｕｒｅ  Ｃｉｒｃｕｉｔ  Ｂｒｅａｋｅｒ）、ＭＣＣＢ（Ｍｏｌｄｅｄ  Ｃａｓｅ  Ｃｉｒｃｕｉｔ  Ｂｒｅａｋｅｒ）、ＮＦＢ（Ｎｏ−Ｆｕｓｅ  Ｂｒｅａｋｅｒ）、電動機保護用遮断機（モーターブレーカー）、スリムブレーカー（ワンタッチブレーカー、ワンタッチ漏電ブレーカー）等の各種ブレーカーは、指定以上の電流が流れた時、又は、揺れや発熱等の異常を感知した時、通電を遮断するものである。電気配線に組み込まれる電気電子部品であり、電気配線の安全保証の上で不可欠のものである。
【０００３】
従来、ブレーカー用の材料はフェノール樹脂等の熱硬化性樹脂であった。しかし、生産性が悪い等で、高コストであるため、熱可塑性樹脂への切替が検討されている。
ハウジングに主体として使用される材料であるので、無機充填材の配合がなされた状態で、ブレーカー用材料として満足しなければならない特性として、ＵＬ  ９４試験における難燃規格Ｖ−２以上、ＩＥＣ  ６０６９５−２−１２のグローワイヤー試験のＧＷＦＩ（Ｇｌｏｗ−Ｗｉｒｅ  Ｆｌａｍｍａｂｉｌｉｔｙ  Ｔｅｍｐｅｒａｔｕｒｅ）において１．６ｍｍ厚みで９６０℃を合格すること、ＩＥＣ  ６０１１２の耐トラッキング試験におけるＣＴＩ（Ｃｏｍｐａｒａｔｉｖｅ  Ｔｒａｃｋｉｎｇ  Ｉｎｄｅｘ）が３ｍｍ厚みで好ましくは５００Ｖ以上等の要求事項がある。また、時代の趨勢として、難燃剤として非ハロゲンタイプの希望がなされている。
【０００４】
非ハロゲンタイプの難燃ポリアミド樹脂として、特開昭５３−３１７５９（特許文献１）に、ポリアミド樹脂とシアヌル酸メラミンとからなるポリアミド樹脂組成物が示されている。ただ、ガラス繊維を併用配合してもよいとの記述はあるが、実施例にての具体的な開示はない。ＧＷＦＩやＣＴＩに関する記述は全くない。また、使用するポリアミド樹脂の粘度数についての記述は全くない。
【０００５】
シアヌル酸メラミンとガラス繊維等の充填材を併用した特許文献として、特許文献２〜３が存在する。特許文献２には、メラミン及び／又はメラミンシアヌレートと未サイジングのガラス繊維を含有してなる強化ポリアミド成形材料が示されている。当該発明はガラス繊維のサイジングの有無のＧＷＦＩへの影響が開示されている。しかし、短い粉砕ガラス繊維との記述があるが、ガラス繊維の長さがＧＷＦＩに及ぼす影響については明確な記述はない。また、使用されるポリアミドの相対粘度については、実施例にて相対粘度３．０のポリアミド６６及び相対粘度２．９のポリアミド６を使用したとの記述があるのみで、相対粘度のＵＬ９４、ＧＷＦＩへの影響については記述がない。また、ブレーカーに好適に使用可能であるとの記述はない。
【０００６】
特許文献３には、ポリアミド、メラミンシアヌレート、特定繊維長及び分布のシラン化合物で処理された繊維状充填材からなる防炎加工熱可塑性成形材料が開示されている。
特定繊維長及び分布（算術平均（ｄ５０値）で７０〜２００μｍ及びｄ１０値で６０μｍ以下、ｄ９０値で３５０μ以下）のシラン処理された繊維状充填材がＧＷＦＩに好結果を与えるということを示している。しかし、該樹脂組成物ではＣＴＩが４７５Ｖ付近であり電流ブレーカーに要求される耐トラッキング特性（又は、ブレーカー遮断試験後の電気絶縁特性）を満足できない。一方、「本発明による成形材料のポリアミドは、通常、Ｋ値５０〜９６に相応する、比粘度ηｒｅｌで１．７〜５．０を有する。ηｒｅｌ２．３〜４．５、殊に２．５〜４．０を有しているポリアミドは、優利に使用される。」と記述され、実施例にて粘度数１４５のポリアミド６と粘度数１５１のポリアミド６６が示されているのみで、ポリアミドの粘度数（分子量）のＵＬ９４やＧＷＦＩへの影響については全く記述がない。また「該成形材料は電気絶縁領域における電流遮断器、補助スイッチ、リレースイッチ及びプラグ継ぎ手として使用されるあらゆる種類の繊維、フィルム及び成形体の製造に好適である。」と電流遮断器が記述されているものの各種用途が列記されているのみである。
【０００７】
【特許文献１】特開昭５３−３１７５９号公報
【特許文献２】特公平０７−５６００８号公報
【特許文献３】特表平１１−５１３０５９号公報
【発明の開示】
【発明が解決しようとする課題】
【０００８】
本発明の課題は、難燃性、グローワイヤー特性、トラッキング特性に優れ、電気配線に組み込まれる安全ブレーカーや漏電遮断機用途に適したポリアミド樹脂組成物を提供することである。
【課題を解決するための手段】
【０００９】
問題を解決するため、殊に、低分子量のポリアミドを使用し、同時に短いガラス系充填材の添加はグローワイヤー試験において、燃焼炎を小さくし、燃焼時間を著しく短くする効果があり、また、ガラス繊維長及び表面処理剤がＣＴＩ試験における導電経路の形成に大きく関与していることを見出し、グローワイヤー特性、トラッキング特性について、同時に著しく改良したポリアミド樹脂組成物を得ることができ、本発明に到達した。
即ち、本発明の要旨は、
（Ａ）粘度数７０〜１４０ｍｌ／ｇのポリアミド樹脂１００重量部に対して
（Ｂ）トリアジン系難燃剤０．５〜３５重量部及び
（Ｃ）表面処理されてない又は酸化合物で表面処理されたガラス系充填材１０〜６０重量部
からなり、該ガラス系充填材が数平均繊維長２０〜７０μｍで分散し、かつ、次の諸性質を備えるブレーカー用ポリアミド樹脂組成物にある。
ａ）ＵＬ ９４に従い、２０ｍｍ垂直燃焼試験を行うとき、難燃性がＶ−２以上である
ｂ）ＩＥＣ ６０６９５−２−１２に従い、９６０℃のグローワイヤー燃焼性試験（１．６ｍｍ厚み）を行うとき、燃焼性（ＧＷＦＩ）が合格基準を満足する
ｃ）ＩＥＣ ６０１１２に従い、耐トラッキング試験（３ｍｍ厚み）を行うとき、比較トラッキング指数（ＣＴＩ）が５００Ｖ以上である
【発明の効果】
【００１０】
このように本発明のポリアミド樹脂組成物は、難燃性、グローワイヤー特性、耐トラッキング特性に優れた電気絶縁材料であり、特にブレーカー向け電気電子部品用材料として利用可能である。
【発明を実施するための最良の形態】
【００１１】
以下、本発明を詳細に説明する。
（Ａ）ポリアミド樹脂
本発明における（Ａ）ポリアミド樹脂としては、３員環以上のラクタム、重合可能なω−アミノ酸、又は、二塩基酸とジアミン等の重縮合によって得られるポリアミドを用いることができる。具体的には、ε−カプロラクタム、アミノカプロン酸、エナントラクタム、７−アミノヘプタン酸、１１−アミノウンデカン酸、９−アミノノナン酸、α−ピロリドン、α−ピペリドン等の重合体、ヘキサメチレンジアミン、ノナメチレンジアミン、ウンデカメチレンジアミン、ドデカメチレンジアミン、メタキシリレンジアミン等のジアミンと、テレフタル酸、イソフタル酸、アジピン酸、セバシン酸、ドデカン二塩基酸、グルタール酸等のジカルボン酸と重縮合せしめて得られる重合体又はこれらの共重合体、例えば、ポリアミド４、６、７、８、１１、１２、６．６、６．９、６．１０、６．１１、６．１２、６Ｔ、６／６．６、６／１２、６／６Ｔ、６Ｔ／６Ｉ、ＭＸＤ６等が挙げられ、複数種のポリアミド樹脂を使用することもできる。本発明において特に好ましいポリアミド樹脂としては、難燃性、機械的強度、成形性の点から、ポリアミド６、共重合ポリアミド６／６６又は６６／６、６／６９及び／又はポリアミド６６が挙げられる。本発明におけるポリアミド樹脂の末端は、分子量調節も兼ねてカルボン酸又はアミン化合物で封止されていてもよい。
【００１２】
また、本発明に用いるポリアミド樹脂はある範囲内の重合度、すなわち特定の範囲の粘度数を有するもので、ＪＩＳ Ｋ６９３３に従い、９６％硫酸中濃度１％、温度２３℃で測定した値で７０〜１４０ｍｌ／ｇであり、好ましくは７２〜１３０ｍｌ／ｇである。粘度数が７０ｍｌ／ｇより低いと溶融粘度が小さいため、機械的強度が低下する。また粘度数が１４０ｍｌ／ｇより高いとグローワイヤー特性において、ブレーカー用途向け要求特性の満足が困難になり好ましくない。
【００１３】
（Ｂ）トリアジン系難燃剤
本発明における（Ｂ）トリアジン系難燃剤としては、下記一般式（１）又は（２）で表される化合物、メラミン類及びシアヌル酸メラミン等が挙げられる。
【００１４】
【化１】
0004703254.tif 000002
【００１５】
（式中、Ｒ１〜Ｒ６は、それぞれ、水素原子又はアルキル基を示す。）
前記一般式（１）で表される化合物の具体例としては、シアヌル酸、トリメチルシアヌレート、トリエチルシアヌレート、トリ（ｎ−プロピル）シアヌレート、メチルシアヌレート、ジエチルシアヌレート等が挙げられる。前記一般式（２）で表される化合物の具体例としては、イソシアヌル酸、トリメチルイソシアヌレート、トリエチルイソシアヌレート、トリ（ｎ−プロピル）イソシアヌレート、ジエチルイソシアヌレート、メチルイソシアヌレート等が挙げられる。
【００１６】
メラミン類としては、メラミン、メラミン誘導体、メラミンと類似の構造を有する化合物及びメラミンの縮合物等が挙げられる。メラミン類の具体例としては、例えば、メラミン、アンメリド、アンメリン、ホルモグアナミン、グアニルメラミン、シアノメラミン、アリールグアナミン、メラム、メレム、メロン等が挙げられる。
【００１７】
シアヌル酸メラミンとしては、シアヌル酸とメラミンとの等モル反応物が挙げられる。
また、シアヌル酸メラミン中のアミノ基又は水酸基のいくつかが、他の置換基で置換されていてもよい。シアヌル酸メラミンは、例えば、シアヌル酸の水溶液とメラミンの水溶液とを混合し、９０〜１００℃で攪拌下反応させ、生成した沈殿を濾過することによって得ることができ、白色の固体であり、微粉末上に粉砕して使用するのが好ましい。勿論、市販品をそのまま、又はこれを粉砕して使用することもできる。
【００１８】
トリアジン系難燃剤としては、好ましくは、シアヌル酸、イソシアヌル酸、メラミン、シアヌル酸メラミン、シアヌル酸メレム等が挙げられ、分解物が成形物の表面に浮き出してくるブルーミング等の不都合がない点より、より好ましくは、シアヌル酸メラミンに代表されるシアヌル酸類とメラミン類との等モル反応物が挙げられる。
【００１９】
トリアジン系難燃剤の配合量は、ポリアミド樹脂１００重量部に対し０．５〜３５重量部である。トリアジン系難燃剤の配合量が０．５重量部未満であると難燃性効果が期待されない。３５重量部より多いと、成形時に分解しやすくトラブルの発生が予測される。トリアジン系難燃剤の配合量は、難燃性とグローワイヤー特性、耐トラッキング特性、機械的特性のバランスの点より、好ましくは１〜２０重量部である。
【００２０】
（Ｃ）ガラス系充填材
本発明で使用される（Ｃ）ガラス系充填材（ガラス繊維、粉砕ガラス繊維（ミルドファイバー）、ガラスフレーク、ガラスビーズ等）は、通常熱可塑性樹脂に使用されるものでよく、それらの二種以上を併用してもよいが、粉砕ガラス繊維、ガラスビーズがグローワイヤー試験における燃焼時間も短く好ましい。
【００２１】
ガラス系充填材は数平均繊維長２０〜７０μｍ、好ましくは２５〜６０μｍで分散している必要がある。数平均繊維長がこの範囲未満では、機械的強度・剛性が低下することとなり、この範囲を超過するとＣＴＩ値が低下すること、またＧＷＦＩ試験において接棒後（赤熱棒接触後）の燃焼時間が長くなるため、好ましくない。ここで、ガラス系充填材の数平均繊維長とは、充填材の形状によっても異なるが、最大寸法を以て代表させるのが通常である。例えば、繊維状充填材のガラス繊維、粉砕ガラス繊維、板状充填材であるガラスフレーク等の場合は、個別粒子についての最大寸法（粒子表面上の２点間距離の最大値）を計測し、同様に、略球状のガラスビーズの場合は個別の略球の最大径を計測し、その数平均を算出し、「数平均繊維長」とする。形状の異なる充填材が併用された場合は、形状毎に測定・算出された数平均繊維長を、形状毎の配合比率を掛け合わせて、平均化したものを充填材の数平均繊維長とする。
【００２２】
ガラス系充填材は、表面処理剤や集束剤による処理がなされていることが機械的強度面からは好ましい。しかし、耐トラッキング試験において、充填材表面に存在する低分子量の有機成分を含んでいる表面処理剤等が導電経路を形成しやすく、ＣＴＩ値を低下させる傾向にある。したがって、耐トラッキング性を重視する場合は、ガラス系充填材が、表面処理されてないものであることが好ましい。一般には、機械的強度、成形表面の平滑性等と耐トラッキング性とのバランスの上で、表面処理剤及び集束剤処理の選定をする必要がある。
【００２４】
表面処理剤としては、酸化合物が挙げられる。表面処理に使用する酸化合物の具体例としては、塩酸、硫酸、酢酸、燐酸、亜燐酸、ホウ酸等が挙げられ、取扱いの点で、好ましくは亜燐酸等が挙げられる。酸化合物による表面処理の方法としては、例えば、酸化合物を水又は溶媒により希釈して酸水溶液等とし、ガラス系充填材を該酸水溶液等に浸漬し濾過後乾燥する方法、該酸水溶液等をガラス系充填材に噴霧等して乾燥する方法等が挙げられ、好ましくは、酸水溶液中に浸漬し濾過後乾燥する方法が挙げられる。さらに、酸処理後十分に水洗することもできる。
【００２５】
ガラス系充填材の配合量は、ポリアミド樹脂１００重量部に対して、１０〜６０重量部であり、１５〜５５重量部がより好ましい。配合量が１０重量部より少ないと、ブレーカー用としての機械的特性を発揮されない。６０重量部より多いと、グローワイヤー特性が不合格となる。
【００２６】
ポリアミド樹脂にトリアジン系難燃剤及びガラス系充填材を配合する方法としては、最終成形品を成形する直前までの任意の段階で周知の種々の手段によって行うことができる。最も簡便な方法は、ポリアミド樹脂とトリアジン系難燃剤及びガラス系充填材を単にドライブレンドする方法であり、得られるドライブレンド物を溶融混合押出にてペレットとする。別の方法としては、所定量より多いトリアジン系難燃剤又は無機充填材をポリアミド樹脂にて練り込んだマスターペレットを予め調整し、これを希釈用ポリアミド樹脂とドライブレンドすることによっても、本発明におけるポリアミド樹脂組成物を得ることができる。
【００２７】
また、本発明における樹脂組成物に顔料、染料、核剤、離型剤、安定剤、帯電防止剤その他の周知の添加剤を配合し、混錬することができる。特に、カルボン酸アマイド系ワックスやエチレンビスステアリルアミドのビスアミド化合物等のアミド系離型剤を、難燃剤の分散を兼ねて、ポリアミド樹脂１００重量部に対し例えば０．０１〜０．４重量部、さらに好ましくは０．１〜０．３重量部配合することは、難燃性、グローワイヤー特性、耐トラッキング特性を低下させることなくブレーカー等の射出成形時の生産性を高めるので好ましい。
【００２８】
カルボン酸アマイド系ワックスは、高級脂肪族モノカルボン酸と多塩基酸の混合物とジアミンとの脱水反応によって得られる。前記高級脂肪族モノカルボン酸としては、炭素数１６以上の飽和脂肪族モノカルボン酸及びヒドロキシカルボン酸が好ましく、例えば、パルミチン酸、ステアリン酸、ベヘン酸、モンタン酸、１２−ヒドロキシステアリン酸等が挙げられる。
【００２９】
前記多塩基酸としては、二塩基酸以上のカルボン酸で、例えば、マロン酸、コハク酸、アジピン酸、セバシン酸、ピメリン酸、アゼライン酸等の脂肪族ジカルボン酸及び、フタル酸、テレフタル酸等の芳香族ジカルボン酸及び、シクロヘキサンジカルボン酸、シクロヘキシルコハク酸等の脂環式ジカルボン酸等が挙げられる。前記ジアミンとしては、例えば、エチレンジアミン、１，３−ジアミノプロパン、１，４−ジアミノブタン、ヘキサメチレンジアミン、メタキシリレンジアミン、トリレンジアミン、パラキシリレンジアミン、フェニレンジアミン、イソホロンジアミン等が挙げられる。
【００３０】
本発明におけるカルボン酸アマイド系ワックスは、その製造に当って使用する高級脂肪族モノカルボン酸に対して、多塩基酸の混合割合を変えることにより任意の軟化点のものが得られ、多塩基酸の混合割合は高級脂肪族モノカルボン酸２モルに対して、０．１８モルから１．０モルの範囲が好適である。またジアミンの使用量は高級脂肪族モノカルボン酸２モルに対して１．５モルから２．０モルの範囲が好適であり、使用する多塩基酸の量に従って変化する。
【００３１】
ビスアミド化合物は、Ｎ，Ｎ′−メチレンビスステアリン酸アミド及びＮ，Ｎ′−エチレンビスステアリン酸アミドのようなジアミンと脂肪酸の化合物、又はＮ，Ｎ′−ジオクタデシルテレフタル酸アミド等のジオクタデシル二塩基酸アミドを挙げることができる。
【００３２】
本発明のポリアミド樹脂組成物を用いて、ブレーカー筐体、カバー、セパレーター、ハンドル等の成形品を製造するにあたっては、前記ドライブレンド物やペレット等のポリアミド樹脂組成物を射出成形機等の各種成形機に供給して、金型に流し込み、冷却、取り出しをするという常法に従って実施することができる。
【実施例】
【００３３】
以下、本発明を実施例により更に詳細に説明するが、本発明はその要旨を超えない限り、以下の実施例に制限されるものではない。なお、以下の記載の例における、使用した各成分の特性、及び得られた組成物の評価試験方法は次の通りである。
【００３４】
［実施例に使用した成分］
Ａ−１）ポリアミド６  粘度数＝９９ｍｌ／ｇ    
ノバミッド  １００７Ｊ  三菱エンジニアリングプラスチックス（株）製
Ａ−２）ポリアミド６  粘度数＝８７ｍｌ／ｇ
ノバミッド  １００５Ｊ  三菱エンジニアリングプラスチックス（株）製
Ａ−３）ポリアミド６  粘度数＝１１８ｍｌ／ｇ
ノバミッド  １０１０Ｊ  三菱エンジニアリングプラスチックス（株）製
Ａ−４）ポリアミド６  粘度数＝１５０ｍｌ／ｇ
ノバミッド  １０１５Ｊ  三菱エンジニアリングプラスチックス（株）製
Ａ−５）ポリアミド６６  粘度数＝１１８ｍｌ／ｇ
アミラン  Ｅ−３０００  東レ（株）製
Ｂ）    シアヌル酸メラミン  ＭＣＡ−ＣＯ  三菱化学製
Ｃ−１）粉砕ガラス繊維
平均長さ＝３０μｍ  繊維径＝１０μｍ  表面未処理
ＰＦＥ−００１  日東紡製
Ｃ−２）粉砕ガラス繊維
平均長さ＝６０μｍ  繊維径＝１０μｍ  表面未処理
ＭＦ０６ＪＦ０−２０  旭ファイバーグラス製
Ｃ−３）粉砕ガラス繊維
平均長さ＝２００μｍ  繊維径＝１０μｍ    表面未処理
ＭＦ２０ＪＨ１−２０  旭ファイバーグラス製
Ｃ−４）粉砕ガラス繊維
平均長さ＝６０μｍ  繊維径＝１０μｍ  亜燐酸処理
ＭＦ０６ＪＢ３−２０  旭ファイバーグラス製
Ｃ−５）ガラス繊維チョップドストランド  
平均長さ＝３ｍｍ  繊維径＝１０μｍ  
表面アミノシラン処理、ウレタン系集束剤
１２３Ｄ１０Ｐ  オーエンス・コーニング製
Ｄ−１）カルボン酸アマイド系ワックス離型剤
ＷＨ２５５  共栄社化学製
Ｄ−２）ポリエチレンワックス系離型剤
ハイワックス１１０Ｐ  三井化学製
【００３５】
［実施例と評価方法］
１）  粘度数
ＪＩＳ  Ｋ６９３３−９９に従って９６％濃硫酸溶媒に１％溶解し、２３℃にて測定した。
２）  難燃性
１２．７×１２７×０．７５ｍｍの大きさの試験片を用い、試験法ＵＬ−９４規格に準拠して、２０ｍｍ垂直燃焼試験を行った。燃焼性が、Ｖ−２以上（Ｖ−２、Ｖ−１又はＶ−０）であるときに「合格」と判定する。
３）  ＧＷＦＩ
厚さ１．６ｍｍの試験片を用い、試験法ＩＥＣ  ６０６９５−２−１２に準拠して測定した。
ただし、グローワイヤー先端の温度を９６０℃に固定し、３枚のサンプルすべてが
燃焼性（ＧＷＦＩ）の合格基準：
１）３０秒接触後の燃焼時間が３０秒以内のこと
２）サンプルの下のティッシュペーパーが発火しないこと
を満足するか否かを確認し、満足するときに「合格」と判定する。
なお、上記接棒後の燃焼時間等とともに、参考まで、燃焼炎の大きさを観察した。
４）  ＣＴＩ
厚さ３．０ｍｍの試験片を用い、試験法ＩＥＣ  ６０１１２に準拠して測定した。耐トラッキング試験の結果、比較トラッキング指数（ＣＴＩ）５００Ｖ以上であるときに「合格」と判定する。
【００３６】
［実施例１〜５、７〜８］及び［比較例１〜４］
表−１、表−２又は表−３に示す配合割合（単位は重量部）で、ポリアミド樹脂と各種添加剤をブレンド後、日本製鋼所製ＴＥＸ３０Ｃ型２軸押出機を用いて、シリンダー温度２４０℃、スクリュー回転数２００ｒｐｍの条件下で溶融混練してポリアミド樹脂組成物のペレットを得た。
得られたペレットから、各々の試験片を、日本製鋼所製Ｊ７５ＥＤ成型機にて、シリンダー温度を２４０℃設定、金型温度を８０℃設定で射出成形した。作製した試験片は、所定の規格に基づいて、燃焼性、ＧＷＦＩ、ＣＴＩの評価を行った。評価結果を表−１、表−２又は表−３に示す。
【００３７】
また、実施例１の配合処方にて、日本製鋼所製ＴＥＸ３０Ｃ型２軸押出機を用いて、シリンダー温度２４０℃、スクリュー回転数２００ｒｐｍの条件下で溶融混練してポリアミド樹脂組成物のペレットを得た。
得られたペレットを、日本製鋼所製Ｊ７５ＥＤ成型機にて、シリンダー温度を２４０℃設定、金型温度を８０℃設定で射出成形し、長さ８０ｍｍ×幅５０ｍｍ×高さ１０ｍｍのブレーカー筐体部品（肉厚１．６ｍｍ）を作製した。
得られたブレーカー筐体部品は、良外観、低そりに優れていた。さらに、ブレーカー筐体部品にてＩＥＣ６０６９５−２−１２に準拠したＣＷＦＩ（９６０℃）の評価結果は「合格」であることを確認した。
【００３８】
［実施例６］
表−２に示す配合割合（単位は重量部）で、ポリアミド樹脂と各種添加剤をブレンド後、日本製鋼所製ＴＥＸ３０Ｃ型２軸押出機を用いて、シリンダー温度２７０℃、スクリュー回転数２００ｒｐｍの条件下で溶融混練してポリアミド樹脂組成物のペレットを得た。
得られたペレットから、各々の試験片を、日本製鋼所製Ｊ７５ＥＤ成型機にて、シリンダー温度を２７０℃設定、金型温度を８０℃設定で射出成形した。作製した試験片は、所定の規格に基づいて、燃焼性、ＧＷＦＩ、ＣＴＩの評価を行った。評価結果を表−２に示す。
【００３９】
５）  数平均繊維長
また、ガラス系充填材の数平均繊維長の測定は、各実施例及び比較例で得られたペレットをるつぼに採取し、電気炉内で５００℃、３０分間加熱して完全に灰化した後、冷却し、３％中性洗剤水溶液を適量加えて超音波洗浄器で３分間撹拌しして生成した分散液を、ガラス製ピペットで専用のガラス板に採取し、実体顕微鏡を用いて写真撮影して行なった。すなわち、撮影されたガラス系充填材の写真画像について、デシタイザ−を用いて１０００個の充填材個別粒子ごとの最大寸法を測定し、数平均繊維長を求めた。なお、略球状のガラスビーズの場合は各略球の最大径を測定し、これから数平均繊維長を求めた。
【００４０】
【表１】
0004703254.tif 000003
【００４１】
【表２】
0004703254.tif 000004
【００４２】
【表３】
0004703254.tif 000005
【００４３】
（１）実施例１〜８と比較例１〜４に示されるように、特定の粘度数範囲のポリアミドに、特定の繊維長・表面処理剤種からなるガラス繊維とトリアジン系難燃剤を特定量配合することにより、難燃性、ＧＷＦＩ、及びＣＴＩの目標を達成することができる。
（２）実施例１と比較例１の比較で、粘度数が大きいと、ＵＬ９４難燃性が低下し、９６０℃のＧＷＦＩが不合格となる傾向にある。
（３）実施例４と比較例３の比較で、数平均繊維長が大きいと、９６０℃のＧＷＦＩが不合格となる傾向にある。
（４）実施例４と比較例２の比較で、ガラス繊維長が大きいと耐トラッキング特性を低下させる傾向がある。
（５）実施例７と比較例４の比較で、離型剤の種類によりＧＷＦＩ、ＣＴＩの影響を受けている。
【００４４】
［産業上の利用可能性］
本発明は、以上詳細に説明したとおり、次のような有利な効果が期待でき、産業上の利用価値は極めて高い。
即ち、本発明は、難燃性、グローワイヤー特性、トラッキング特性に優れたポリアミド樹脂であるので、電気配線に組み込まれる安全ブレーカーや漏電遮断機用途に適している。